현재, 야채 쥬스, 우유, 요구르트, 일본차, 커피 등의 음료, 일본술, 소주 등의 알코올 음료, 면 장국, 간장 등의 액체 조미료, 컵라면, 아이스크림 등의 컵류 등에 종이 용기가 많이 사용되고 있다.  이들 종이 용기에는, 내수성을 부여하기 위해서와, 히트씰에 의해 용이하게 제조할 수 있도록, 내표면에 폴리올레핀 수지층, 특히 폴리에틸렌 수지층이 적층된 종이 용기용 적층재가 많이 사용되고 있다.  그러나, 폴리에틸렌 수지는 d-리모넨으로 대표되는 플레이버 성분을 흡착하여 보향이 소실된다는 문제점이 있어 보향을 중요시하는 음료에는 사용할 수 없었다. 그런데, 플레이버 성분의 흡착이 없는 비용이 저렴한 가장 일반적인 수지로서는 PET 수지가 있고, PET 보틀로서 과즙 음료에 사용되고 있다.  그러나, PET 수지는 결정성 수지이기 때문에, 종이 용기의 제조시에 필요한 저온 히트씰성이 부족하여 그대로는 사용할 수 없었다.  그래서, 테레프탈산과 이소프탈산과 에틸렌글리콜로 이루어지는 폴리에스테르에 폴리에틸렌을 블렌드하거나(특허문헌 1 참조), 유리 전이점 40℃ 이상의 비결정성 내지 저결정성의 변성 폴리에틸렌테레프탈레이트를 사용하거나(특허문헌 2 참조), 디카복실산 성분 중 50몰% 이상이 테레프탈산이고, 디올 성분이 에틸렌글리콜 40 내지 90몰%와 비스페놀류의 에틸렌옥사이드 부가물 10 내지 60몰%로 이루어지는 공중합 폴리에스테르 97 내지 50중량부와, 에폭시기 함유 에틸렌계 공중합체 3 내지 50중량부로 이루어지는 폴리에스테르를 사용하거나(특허문헌 3 참조) 하는 기술이 제안되어 있다.  그러나, 상기 특허문헌 1에서 제안된 기술은 폴리에틸렌 수지와 같은 저온 히트씰성(약 130℃ 내외)이 없다는 문제점이 있고, 또한 폴리에틸렌 수지를 블렌드하고 있기 때문에, 플레이버 흡착도 그 폴리에틸렌 수지의 블렌드량에 따라 일어날 위험성이 있었다.  또한, 상기 특허문헌 2 및 3에서 제안된 기술은 통상 생산되고 있는 PET 수지가 아니며, 어느 것이나 새롭게 합성할 필요가 있어 비용이 높아지는 문제점이 있었다.  그래서, 본 출원인은 상기한 문제점을 해결하는 종이 용기용 적층재 및 그것을 사용한 종이 용기를 제안하였다(특허문헌 4 참조).  이 종이 용기용 적층재 및 그것을 사용한 종이 용기는, 고유 점도가 0.55 내지 0.7dl/g인 PET 수지에 스티렌-(메트)아크릴산메틸-메타크릴산글리시딜로 이루어지는 쇄 연장제를 첨가하여, 벤트 구멍이 2 이상 있는 압출기에 투입하고, PET 수지가 가열·용융된 상태에서 벤트 구멍으로부터 -750mmHg 이상의 고진공하에서 흡인·탈기하여 압출 적성을 개량한 후, 종이층 위에 압출하여 PET 수지층을 적층하고, 적층 직후 PET 수지층면을 냉각 롤로 급랭하여 PET 수지층의 하기의 수학식으로 나타내는 결정 부분이 15% 미만, 비결정 부분을 85% 이상으로 한 것이다.  [수학식 1].
이 문장들은 임의의 순서로 섞여 있습니다. 모든 문장을 활용하여 원본 단락의 순서와 내용을 올바른 순서로 재구성하세요.
#문장 리스트: ['현재, 야채 쥬스, 우유, 요구르트, 일본차, 커피 등의 음료, 일본술, 소주 등의 알코올 음료, 면 장국, 간장 등의 액체 조미료, 컵라면, 아이스크림 등의 컵류 등에 종이 용기가 많이 사용되고 있다.', ' 이 종이 용기용 적층재 및 그것을 사용한 종이 용기는, 고유 점도가 0.55 내지 0.7dl/g인 PET 수지에 스티렌-(메트)아크릴산메틸-메타크릴산글리시딜로 이루어지는 쇄 연장제를 첨가하여, 벤트 구멍이 2 이상 있는 압출기에 투입하고, PET 수지가 가열·용융된 상태에서 벤트 구멍으로부터 -750mmHg 이상의 고진공하에서 흡인·탈기하여 압출 적성을 개량한 후, 종이층 위에 압출하여 PET 수지층을 적층하고, 적층 직후 PET 수지층면을 냉각 롤로 급랭하여 PET 수지층의 하기의 수학식으로 나타내는 결정 부분이 15% 미만, 비결정 부분을 85% 이상으로 한 것이다.', ' 그래서, 테레프탈산과 이소프탈산과 에틸렌글리콜로 이루어지는 폴리에스테르에 폴리에틸렌을 블렌드하거나(특허문헌 1 참조), 유리 전이점 40℃ 이상의 비결정성 내지 저결정성의 변성 폴리에틸렌테레프탈레이트를 사용하거나(특허문헌 2 참조), 디카복실산 성분 중 50몰% 이상이 테레프탈산이고, 디올 성분이 에틸렌글리콜 40 내지 90몰%와 비스페놀류의 에틸렌옥사이드 부가물 10 내지 60몰%로 이루어지는 공중합 폴리에스테르 97 내지 50중량부와, 에폭시기 함유 에틸렌계 공중합체 3 내지 50중량부로 이루어지는 폴리에스테르를 사용하거나(특허문헌 3 참조) 하는 기술이 제안되어 있다.', '그런데, 플레이버 성분의 흡착이 없는 비용이 저렴한 가장 일반적인 수지로서는 PET 수지가 있고, PET 보틀로서 과즙 음료에 사용되고 있다.', ' 그래서, 본 출원인은 상기한 문제점을 해결하는 종이 용기용 적층재 및 그것을 사용한 종이 용기를 제안하였다(특허문헌 4 참조).', ' 그러나, PET 수지는 결정성 수지이기 때문에, 종이 용기의 제조시에 필요한 저온 히트씰성이 부족하여 그대로는 사용할 수 없었다.', ' [수학식 1].', ' 그러나, 폴리에틸렌 수지는 d-리모넨으로 대표되는 플레이버 성분을 흡착하여 보향이 소실된다는 문제점이 있어 보향을 중요시하는 음료에는 사용할 수 없었다.', ' 또한, 상기 특허문헌 2 및 3에서 제안된 기술은 통상 생산되고 있는 PET 수지가 아니며, 어느 것이나 새롭게 합성할 필요가 있어 비용이 높아지는 문제점이 있었다.', ' 이들 종이 용기에는, 내수성을 부여하기 위해서와, 히트씰에 의해 용이하게 제조할 수 있도록, 내표면에 폴리올레핀 수지층, 특히 폴리에틸렌 수지층이 적층된 종이 용기용 적층재가 많이 사용되고 있다.', ' 그러나, 상기 특허문헌 1에서 제안된 기술은 폴리에틸렌 수지와 같은 저온 히트씰성(약 130℃ 내외)이 없다는 문제점이 있고, 또한 폴리에틸렌 수지를 블렌드하고 있기 때문에, 플레이버 흡착도 그 폴리에틸렌 수지의 블렌드량에 따라 일어날 위험성이 있었다.']